Brevet FR2564455A1 — publié le 19851122

-1- MELANGE DE DEPART POUR UNE COMPOSiTICI ISOLANTE, ENCRE SERICPAPHIAP4LE COMPORTANT UN TEL MELANGE ET UTILISATION DE CETTE ENCRE POUP LA REALISA- TION DE MICROCIRCUITS HYBRIDES SLUR SUBSTRATCO-LAMINE L'invention concerne la formulation d'un mélange de départ pour une composition isolante, comprenant une phase vitreuse et plusieurs phases céramiques dans les proportions volumiques respectives pour la - phase vitreuse entre 85 et 60 % et pour les phases céramiques entre 15 et 40 %, la phase vitreuse étant un silicate de zinc et d'alcalino- terreux. L'invention concerne également une encre sérigraphiable iso- lante comportant un tel mélange. L'invention concerne enfin un procédé de réalisation d'un microcircuit en technologie hybride sur un substrat co-Laminé. L'invention trouve son application dans la réaLisation de microcircuits de puissance ou de support de bottier pour les composants de grande surface dans le domaine des circuits intégrés. Il est en effet connu par l'article de J.P. DELLA MUSSIA dans la revue "Electronique actualités" du 9 mars 1984, page 15, intitulé "Les télécommunications étrangères homologuent les co-Laminés d'Imphy" de substituer au substrat céramique traditionnel qui constitue le support des bottiers de circuits intégrés, un nouveau substrat conducteur, dit "co-Laminé", recouvert d'une couche électriquement isolante. Ce co-Laminé est constitué d'une lame d'un alliage de type INVAR (alliage fer-nickel contenant 36 % de nickeL) dont chacune des faces reçoit un pLacage de cuivre, formant ainsi la succession de trois couches cuivre, INVAR, cuivre. Le co-laminé présente un coefficient de dilatation ajustabLe Lors de La fabrication du fait que ce coefficient dépend des épaisseurs relatives des trois couches. Un co-Laminé o Le triplet Cu/INVAR/Cu présente Les pourcen- tages d'épaisseur 16/68/16 possède de nombreux avantages dont: - Un coefficient de dilatation parallèlement à La surface très proche de ceLui de L'aLumine et des différents semiconducteurs, entre O et 300 C. - Une conductibiLité thermique, paraLLèlement à la surface environ sept fois plus importante que celle de L'alumine. (Alors que la conduc- tibiLité thermique perpendicuLairement à La surface est du même ordre de grandeur que celL e e l'a Lumine). La fonc'ion essentieLLe du cc-laemirn est donc de servir de radiateur aux circuits qui y sont déposés. Quand on sait qu'un circuit qui présente une grande densité d'intéqration, ou un circuit de puissance, atteint souvent des températures de L'ordre de 100 C en fonctionnement, et que, à partir de 70 C, La durée de vie des composants est grossièrement divisée par deux tous Les 7 C, on voit toute L'importance de La fonction radiateur. - La possibiLité de constituer des substrats de grande dimension, ce qui n'est pas Le cas de L'alumine. - La possibiLité de constituer des substrats aussi minces que Les substrats en aLumine. Toutes Les épaisseurs sont possibles, La pLus fai- bLe épaisseur proposée à ce jour étant 35 pm. - La possibiLité de réaLiser Le bLindage des circuits qui y sont déposés. - La possibilité de souder au dos une couche de cuivre supplémentaire afin d'améliorer Les propriétés de radiateur. - La résistance aux chocs. - La possibilité de perçage, pliage, emboutissage, découpe mécanique ou chimique. - La possibilité d'être utilisé comme plan de masse des circuits qui y sont déposés. Un autre co-Laminé, qui possède une structure réfrigérante grâce à une circulation interne, présente de ce fait un avantage supplé- mentaire, et peut servir de substrat à des circuits prévus par exemple pour applications miLitaires, devant répondre aux-normes -55, +125 C. Les co-Laminés présentent, d'un autre côté, des inconvénients dont: - Le fait qu'iLs ne sont pas électriquement isolants en surface. - Le fait qu'ils s'oxydent en surface s'iLs ne sont pas protégés. De l'ensembLe de ces avantages et inconvénients, il s'ensuit que Les coLaminés ont été prévus à L'origine pour servir de support et de radiateur aux substrats en céramique dits "CHIP CARRIER" des circuits intégrés ou à des composants de puissance ou de grande dimension, du fait de la compatibiLité des coefficients de dilatation du co-Laminé et de ces éLéments, moyennant La réalisation en surface du co-Laminé d'une couche électriquement isolante sur-LaqueLLe est formé Le circuit de sortie desdits éLéments. -3- IL est actuellement connu, comme il est décrit dans Le document cité, de réaliser La couche isoLante et ce circuit de sortie à l'aide de matériaux organiques polymérisabLes. Mais ce procédé présente de nombreux inconvénients dont: - La mauvaise tenue en température de ces matériaux, la température de polymérisation étant de L'ordre de 250 C. - Le peu de solidité mécanique des matériaux polymérisabLes, ce qui ne permet pas de tirer parti de la grande solidité du substrat. - La mauvaise conductivité électrique des couches conductrices qui, étant des polymères chargés à l'argent, montrent une résistance: R 30 m n /0 - Le fait que ces conducteurs ne sont pas soudabLes. - Le manque de finesse des conducteurs réalisés, qui ne permet pas de concevoir des circuits à haute densité d'intégration. Au contraire, une encre conductrice sérigraphiable, telle que celle qui est décrite dans Le brevet français n 75 09 288, déposé par la Demanderesse, offre de nombreux avantages dont: - La possibilité de supporter des températures élevées. - Une grande solidité mécanique. - La finesse des conducteurs permettant d'obtenir des circuits à haute densité d'intégration. - La très bonne conductivité électrique de cette couche dont la résis- tance est: R z 2 m n /O Mais une teLle encre-conductrice sérigraphiable ne peut.être utilisée directement sur le substrat co-ltaminé. Il convient d'interposer entre ce dernier et la première couche conductrice, une couche isolante à la fois parfaitement adaptée au co-laminé et à cette encre conductrice. Le problè[&e technique posé est donc le suivant: pour pouvoir profiter des avantages présentés par Le nouveau substrat co-Laminé en réalisant sur ce dernier des circuits à l'aide d'une encre sérigraphiable conductrice performante telle que citée, il convient de mettre au point une encresérigraphiable isolante (c aussi faible que possible) - De température de cuisson éLevée lui permettant de pouvoir supporter La recuisson de La ou des couches conductrices envisagées. -4- - De coefficient de dilatation oroche de ceLui du co-Laminé, non seulement dans la gamme de températurescomprises entre O et 300 , mais encore pour les températures comprises entre 300 et la température de cuisson de L'encre. - Présentant une bonne adhérence sur le co-Laminé. - Présentant enfin la possibilité d'être cuite sous atmosphère non oxydante de manière à éviter L'oxydation du co-laminé. Un mélange de départ pour une composition isolante apte à former une encore sérigraphiabLe isolante haute température à cuisson sous azote, est connu de l'art antérieur par le brevet européen n O 016 498 déposé par la Demanderesse. Selon ce document, ce mélange comprend une phase vitreuse constituée par les proportions molaires des oxydes suivants: de 30 à 55 % de silice (SiO2), de 20 à 40 % d'oxyde de zinc (ZnO), de O à 20 % d'anhydride borique (B203), de O à 10 % d'alumine, de 5 à 40 % d'anhydride calcique (CaO), d'oxyde de strontium (SrO) et d'oxyde de baryum (BaO) ainsi que éventuellement de O à 10 % d'oxyde de cobalt (CoO) comme colorant. Ce mélange comprend en outre plu- sieurs phases céramiques telles que l'oxyde de zinc et L'oxyde de cobalt. SeLon Le document cité, un tel mélange dans Les proportions voLumiques comprises entre 85 et 60 % pour la phase vitreuse et entre et 40 % pour Les phases céramiques dispersé dans un véhicule organique, permet d'obtenir une encre sérigraphiable isolante, haute température, cuite sous azote et compatible avec l'encre conductrice citée précédem- ment. Mais cette encre est strictement appropriée à la réalisation de microcircuits hybrides sur substrats céramiques et conduit toujours, lorsqu'elle est utilisée sur co-laminé,à une déformation du substrat. En effet, dans le but d'adapter cette encre au substrat co-Laminé, tous les essais possibles de variation des proportions des constituants de L'encre proposée par le document cité dont été faits. L'adaptation n'a pas été obtenue. Car de toutes les difficuLtés soulevées par La mise en oeuvre d'une telle encre, [a plus compliquée à résoudre est L'adaptation du coefficient de température de l'encre avec celui du co-taminé. En tout état de cause, la solution du problème technique posé précédemment ne se trouve pas dans L'utilisation d'une encre réalisée selon Le document cité. C'est Dourauoi la zrésente invention lise à fournir un nouveau méLange ae départ pour ne composition isolante tel que défini dans le préambule remarquable en ce que les phases céramiques incluent L'oxyde de zinc (ZnO), L'oxyde de cobalt (Co304) et le dioxyde de plomb (Pb0,). Dans ces conditions, L'encre réalisée en dispersant une telle composition dans un véhicule organique, permet de résoudre le problème technologique posé et, particulièrement, présente un coefficient de dilatation bien adapté au substrat co-Laminé choisi. Selon une réalisation de l'invention, le mélange de départ est remarquable en ce que la phase vitreuse est constituée des propor- tions molaires des oxydes suivants: 30 à 55 % de silice (SiO2), 15 à % d'oxyde de zinc (ZnO), O à 20 % d'anhydride borique (B203), 0 à 10 d'alumine (AL203), 15 à 40 % d'oxyde de baryum (BaO) et en ce que les phases céramiques sont constituées des proportions volumiques des oxydes suivants: 0 à 10 % d'oxyde de cobalt (Co304), 5 à 20 % d'oxyde de zinc (ZnO) et 10 à 25 % de dioxyde de plomb (PbO2). Selon une réalisation préférentielle, le mélange de départ est remarquable en ce que les proportions molaires de la phase vitreuse sont choisies égales à 45 % de silice (SiO 2), 20 % d'oxyde de zinc (ZnO), % d'anhydride borique (B203), 5 % d'alumine (AL203), 25 % d'oxyde de baryum (BaO). Selon cette réalisation préférentielle, le mélange de départ est remarquable en ce qu'il comporte en proportions volumiques68 % de composé formant la phase vitreuse, associé à une phase céramique d'oxyde de zinc (ZnO) dans les proportions volumiques de 11 %, une phase cérami- que d'oxyde de cobalt (Co304) en proportion volumique de 2 % et une phase céramique de dioxyde de plomb (PbO2) dans les proportions volumiques de 19 %. L'encre sérigraphiable obtenue à partir de cette composition présente une température de ramollissement élevée qui permet le dépôt ultérieur des encres conductrices haute température envisagées. Le coef- ficient de dilatation de cette encre sérigraphiable isolante est extrême- ment proche du coefficient de dilatation du co-Laminé 16/68/16 cité, même jusqu'à des températures voisines de la température de solidifica- tion de l'encre. D'autre part cette encre admet une cuisson sous azote, _5_ ce qui permet é'éviVer L'oxydation du co-Laminé. Enfin Les couches réalisées à l'aide de cette encre présentent une cohérence parfaite avec La surface du co-Laminé, une grande planéité et une grande finesse permettant Le dépôt ultérieur de couches conductrices haute définition. La description qui va suivre, en regard des figures annexées, données à titre d'exempLe de réaLisation fera mieux comprendre comment L'invention est réalisée. La figure 1 représente La courbe des aLLongements reLatifs en fonction de La température du co-Laminé (1),de L'alumine (2),du silicium (3),de l'arséniure de gallium (4), de l'isoLant (5). La figure 2 représente le montage d'un bottier de type "CHIP CARRIER" sur un substrat co-Laminé. La figure 3 représente le montage d'un circuit réalisé sur semiconducteur ou semi-isolant sur un substrat co-Laminé. La figure 4 représente Le montage d'éléments discrets sur un substrat co-Laminé. Tel que représenté sur la figure 1, l'allongement relatif de L'alumine (courbe 2) est très voisin de l'allongement relatif du co- laminé de type 16/68/16 entre 0 et 300Q (courbe 1). Au-delà de cette température, L'allongement relatif du co-Laminé, dans les directions parallèles à sa surface, augmente très rapidement. Donc une encre sérigraphiabLe isolante, teLLe que l'encre décrite dans le brevet européen n 0 016 498 cité précédemment, dont l'allongement relatif suit celui de L'alumine, opérerait sur la face de dépôt du co-Laminé, lors du refroidissement après cuisson, un retrait, qui provoquerait L'apparition d'une surface arrière bombée. Au contraire l'encre sérigraphiable réali- sée selon L'invention présente un allongement relatif moyen proche de celui du co-laminé jusqu'à la température de cuisson à environ 530 C (courbe 5 de la figure 1). Il ne se-produit donc, Lors du refroidisse- ment après cuisson aucune déformation du substrat co-Laminé. L'originalité de la présente invention réside donc dans le fait d'utiliser à titre de phase céramique un mélange d'oxyde de zinc, d'oxyde de cobalt et d'oxyde de plomb, la composition de la phase vi- treuse étant alors quelque peu différente des phases vitreuses connues de L'art antériur. -7- Les compositions de verre utilisées sont précisées dans Les tableaux suivants, Les compositions A et B correspondant à deux exemples de réaLisation (Tableau 1), et le tableau I7 donnant des fourchettes de compositions possibles. TabLeau I Phase vitreuse: composition molaire en % Exemple A Exempte B (préféré) ZnO 20 20 SiO2 35 45 B203 20 5 AL203 10 5 8aO 15 25 Mélange de départ: composition en volume Phase vitreuse cidessus 68 % ZnO 11% Phases céramiques Co304 2 % PbO2 19 % Exemple A Exemple B 107 a 73 80 p(kg.m 3) 3394 3187 P R S ( C) 615 550 P R D ( C) 650 580 -8- Tableau t] Phase vitreuse: composition molaire en % ZnO 15 à 30 % SiO2 30 à 55 % B203 0à 20 % A1 0 0 à 10 % BaO 15 à 40 % Mélange de départ: composition en volume Phase vitreuse cidessus - 85 à 60 % ZnO 5 à 20 % Phases céramiques Co304 0 à 10 % PbO2 10 à 25 % Il est indiqué également dans le tableau I, outre la compo- sition pour deux exemples étudiés, la masse volumique p en kg par mètrecube, le coefficient de dilatation ax 107 par degré centigrade entre 20 et 320 degrés centigrades, le point de recuit supérieur en degrés centigrades (PRS), et le point de ramollissement dilatométrique (PRD) en degrés centigrades. Pour mener à bien la réalisation d'une encre sérigraphiable selon la présente invention, on forme tout d'abord un verre dans les proportions molaires correspondant aux fourchettes indiquées dans le tableau Il, ou mieux dans les proportions données comme préférentielles (exemple B, tableau I). Le verre ainsi obtenu est broyé. Pendant cette opération sont incorporées les poudres d'oxyde de zinc (ZnO),de cobalt (Co304) et de plomb (PbO2) afin d'obtenir un mélange homogène dans les propor- tions volumiques préférentielles de 68 % de verre, 11 % d'oxyde de zinc (ZnO), 2 % d'oxyde de cobalt (Co304) et 19 % de dioxyde de plomb (PbO2). Ce broyage Deut être effectué dans un milieu Liquide tel que L'eau. Le résultat du broyage est ensuite séché puis dispersé dans un véhicule organique. En tant que véhicule organique propre à rendre ce mélange de départ sérigraphiable, on peut utiliser une solution contenant un polymère par exemple une solution d'éthyL celLuLose dans un terpinéoL, ou un mélange à base de terpinéol. Ce véhicule organique peut représenter avant cuisson 10 à 40 % en poids de l'encre sérigraphiable. Les propor- tions du véhicule organique par rapport à l'encre sont choisies en fonc- tion du comportement rhéologique voulu. Le véhicule organique doit être éliminé lors de la cuisson. Or, dans le but d'éviter l'oxydation des surfaces de cuivre du co-Laminé, L'encre préparée et déposée sur ce substrat est soumise à une cuisson sous azote. Le véhicule organique ne peut être consumé lors d'une telle cuisson que grâce à l'oxygène fourni par les oxydes des phases céramiques et en particulier CO304. C'est donc dans le but de fournir l'oxygène indispensable à l'alimentation du véhicule organique, que le plomb a été introduit sous forme de dioxyde (PbO2) dans Les phases céramiques. Le rôle de l'oxyde de plomb est bien en premier lieu de permettre l'ajustement du coefficient de dilatation de l'encre selon des valeurs choisies. Mais cet oxyde de plomb ne pourrait être introduit directe- ment dans la phase vitreuse, car dans ce cas la quantité d'oxygène four- nie par la phase céramique C0304 serait insuffisante. Il faudrait alors augmenter les proportions des phases céramiques, et l'ajustement du coefficient de dilatation aux valeurs voulues ne serait plus obtenu. Au contraire en introduisant Le plomb sous forme de dioxyde (PbO2) dans les phases céramiques, les quantités d'oxydgêne en jeu sont suffisantes pour consumer le véhicule organique lors de la cuisson, et l'oxyde de plomb (PbO) qui en résulte entre à ce moment-là dans la phase vitreuse permettant l'ajustement du coefficient de dilatation souhaité. Enfin la composition selon l'invention présente un avantage supplémentaire. La phase vitreuse est spontanément dévitrifiable grâce à sa teneur en oxyde de zinc. Cette dévitrification augmentele point de fusion de la couche par formation d'une phase cristalline dispersée moins fusible. Cette propriété évite un étalement de la couche isolante lors de La cuisson de La coucne concuctrice aedosée u!trieurement à sa sur- face. D'autre part L'oxyde de zinc constituant une des phases céramiques vient renforcer cet effet, car il devient un agent dévitrifiant après dissolution dans la ohase vitreuse. PLusieurs types d'utilisation de l'encre réalisée selon l'in- vention sont possibles. Un premier exemple d'utilisation est illustré par la figure 2. Tel que représenté sur cette figure, Le dispositif réalisé comprend d'abord Le substrat co-laminé 20 composé de deux couches de cuivre 1 et 3 plaquées respectivement sur chaque face d'une Lame d'INVAR 2. Sur la couche supérieure 3, est déposée la couche sérigraphiée isoLante 10 confor- mément à L'invention selon un motif qui ménage des ouvertures pour per- mettre de raccorder le dos 25 du boîtier 25,26 sur Le substrat. Ce peut être, par exempLe, une ouverture 5 de surface Légèrement inférieure à La surface d'un boîtier ou "CHIP CARRIER" 25,26 destiné à être fixé ulté- rieurement sur ce substrat. Sur la couche isolante 10 est ensuite déposée une série de couches alternativement conductrices et isolantes réalisées à l'aide d'encres sérigraphiables haute température, en respectant un mo- tif prévu pour constituer le circuit de connexion du CHIP CARRIER avec Les plots de sortie du dispositif qui sont implantés sur la couche iso- lante 10 à la périphérie du substrat co-laminé 20. La première couche réalisée sur la couche isolante 10 peut être une couche conductrice il du type décrit dans le brevet français n 75 09 288. La couche suivante peut être une couche isoLante 12 qui sera alors impérativement du type décrit dans la présente invention pour Les raisons d'adaptation à la couche conductrice d'une part et au coefficient de dilatation du substrat d'autre part, raisons qui ont été exposées précédemment. On peut réaliser de cette façon jusqu'à cinq couches conductrices de type il, séparées par des couches isolantes seLon l'invention. Ainsi, La figure 2 montre Les couches isolantes 10,12, séparant les couches conductrices 11,13. Il peut ensuite être déposé dans l'ouverture ménagée 5 pour recevoir le CHIP CARRIER 25,26 une pâte à souder 4 sérigraphiable à l'étain-plomb (Sn-Pb, 60-40). Le CHIP CARRIER 25,26 sera fixé ensuite à l'emplacement prévu par refusion de cette couche. Le CHIP CARRIER lui-même contient un microcircuit 27 réalisé sur silicium ou arséniure de gaLLium dont les sor- ties sont faites par des fils 8 et 18 raccordés aux plots de sortie 9 et 19 du CHIP CARRIER. Ces plots sont eux-mêmes raccordés aux couches -!1- conductrices du type de La couche 11 ou 13 par Ies points soudés 7 et 17. Le CHIP CARRIER est toujours posé sur une couche conductrice. Un second exemple d'utilisation est illustré par la figure 3. Dans cet exemple le microcircuit 27 est fixé directement sur le substrat co-Laminé 20,soit à l'aide d'un verre fusible sérigraphie, soit par coLLage soit à l'aide d'un alliage or-silicium (Au-Si) 4, après la réaLi- sation sur Le co-Laminé d'un circuit hybride de connexions périphériques constitué d'une série de couches alternativement isoLantes et conduc- trices du type des couches 10 et 11 décrites précédemment. Un troisième exempLe d'utilisation est iLLustré par La fi- gure 4. Dans cet exempLe, Le co-laminé 20 protégé par La couche isoLante selon l'invention reçoit des éléments actifs teLs que diodes 21 et transistors 22, et passifs teLs que résistances 23, capacités 24 et induc- tances, dont toutes Les interconnexions sont réalisées à L'aide d'encres sérigraphiabLes du type des couches 10 et 11 décrites précédemment. La fixation des éléments discrets peut être faite à L'aide de couches 4 de verre fusible sérigraphie ou d'aLLiage or-siLicium (Au-Si) comme iL a été vu plus haut. Les éléments actifs peuvent être réalisés sur des subs- trats semiconducteurs, silicium (Si) par exemple ou semi-isolant arséniure de gaLLium (GaAs) par exemple. Les éléments passifs peuvent être réalisés sur alumine. Comme le montre la figure 1, les courbes d'allongement rela- tif du silicium (courbe 3) de l'alumine (courbe 2) de l'arséniure de gaLLium (courbe 4) enseignent que La fixation de ces matériaux est parfai- tement compatible avec Le substrat co-Laminé dont l'allongement relatif est représenté courbe 1, ceci jusqu'à 200 environ pour le silicium et 300 environ pour L'arséniure de gaLLium et L'alumine. En fixant directement Les composants, microcircuits ou élé- ments discrets sur le co-Laminé comme il est montré dans Le second et le troisième exemple de réalisation, on profite de conditions amélio- rées pour le refroidissement de ces composants. Dans chacun des trois exemples cités, Le procédé de réaLisa- tion comprend les étapes de: 1 / Dépôt de La couche isolante seLon l'invention par sérigraphie. à travers un écran selon un motif choisi et cuisson de cette couche. Z 564455 2 / Dépôt d'une couche conductrice par exemole telle aue décrite dans e brevet n 7= 09 288, à travers un écran de sérigraphie selon un motif choisi et cuisson de cette couche. 3 / Répétition des opérations 1 et 2 jusqu'à l'obtention du circuit prévu. 4 / Fixation des éléments CHIP CARRIER, microcircuits ou éléments discrets à L'aide de pâtes à souder sérigraphiables appropriées. / Eventuellement protection locale des éléments isolés, autres que le CHIP CARRIER, par une encapsulation. A ce niveau, une telle encapsula- tion peut être faite sans problème par une goutte polymère 3, puisqu'iL s'agit d'une simple protection et non d'une partie du circuit qui doit présenter une certaine solidité. A titre d'indication on notera que des circuits ainsi réalisés ont présenté pour la couche isolante selon l'invention une constante diélectrique cr = 12 mesurée à 1 MHz, des pertes diélectriques inférieures à 3.10 2, et une résistance à l'isolement supérieure à 1011 a pour un condensateur de 5 x 5 mm2. Il est évident que de nombreuses variantes sont possibles à l'intérieur des fourchettes de composition données ou dans la forme de réalisation des circuits mettant en oeuvre cette composition isolante, ou dans des substituants équivalents sans pour autant sortir du cadre de la présente invention tel que défini par Les revendications ci-après annexées. REVEND I CAT IOS: 1. Mélange de déDart sour une composition isolante com0re- nant une phase vitreuse et DLusleur- Dhases céramiques, dans les orooor- tions volumiques respectives pour la phase vitreuse entre 85 et 60 % et pour Les phases céramiques entre 15 et 40 %, La phase vitreuse étant un silicate de zinc et d'aLcaLino-terreux, caractérisé en ce que Les phases céramiques incluent l'oxyde de zinc (ZnO), L'oxyde de cobalt (Co304) et le dioxyde de plomb (PbO2). 2. Mélange de départ selon La revendication 1, caractérisé en ce que la phase vitreuse est constituée des proportions molaires des oxydes suivants: 30 à 55 % de silice (SiO2), 15 à 30 % d'oxyde de zinc (ZnO), O à 20 % d'anhydride borique (B203),0 à 10 % d'alumine (AL203), à 40 % d'oxyde de baryum (BaO). 3. Mélange de départ selon l'une des revendications 1 ou 2, caractérisé en ce que Les phases céramiques y participent par les propor- tions en volume des oxydes suivants: 0 à 10 % d'oxyde de cobalt (Co304), à 20 % d'oxyde de zinc (ZnO)et 10 à 25 % de dioxyde de plomb (PbO2). 4. Mélange de départ selon L'une des revendications 1 à 3, caractérisé en ce que les proportions molaires de La phase vitreuse sont choisies égaLes à 45 % de silice (SiO2), 20 % d'oxyde de zinc (ZnO), % d'anhydride borique (B203), 5 % d'alumine (AL203) et 25 %- d'oxyde de baryum (BaO). 5. Mélange de départ selon l'une des revendications 1 à 4, caractérisé en ce qu'il comporte en proportions volumiques 68 % du composé formant la phase vitreuse, associé à une phase céramique d'oxyde de zinc (ZnO) dans Les proportions volumiques de 11%, une phase cérami- que d'oxyde de cobalt (Co304) dans les proportions volumiques de 2 % et une phase céramique de dioxyde de plomb (PbO2) dans les proportions volumiques de 19 %. 6. Encre sérigraphiable caractérisée en ce qu'elle est for- mée par la dispersion dans un véhicule organique tel qu"'une solution d'éthyl cellulose dans du terpinéol, d'un mélange de départ selon l'une des revendications 1 à 5. 7. Dispositifs électriques caractérisés en ce qu'ils sont constitués d'au moins une couche, ou d'un empilement de couches incluant une encre sérigraphiable selon la revendication 6, déposées sur un -- substrat conducteur cuivre-lIhAR-cuivre co-laminé, à travers un écran de sérigraphie et cuites sous atmosDhère d'azote à une température de palier comprise entre 850 C et 950 C pendant au moins 5 minutes. i5